본 발명 에 있 어서 , 「 표층 연화부 의 평균 비커스 경도 」 는 , 이하 와 같이 하 여 결정 된다 . 먼저 , 판 두께 의 1 / 2 위치 로부터 표면 을 향해서 판 두께 방향 으로 일정 한 간격 ( 예 를 들 어 판 두께 의 5 ％ 마다 . 필요 에 따라 1 ％ 나 0 . 5 ％ 마다 ) 으로 , 어떤 판 두께 방향 위치 에서 의 비커스 경도 를 압입 하중 100 g 추로 측정 하 고 , 이어서 그 위치 로부터 판 두께 수직 방향 에서 압연 방향 으로 평행 한 선 상 에 마찬가지 로 압입 하중 100 g 추로 합계 3 점 이상 , 예 를 들 어 5 점 또는 10 점 의 비커스 경도 를 측정 하 고 , 그것 들 의 평균값 을 그 판 두께 방향 위치 에서 의 평균 비커스 경도 로 한다 . 또한 , 판 두께 방향 및 압연 방향 으로 나열 되 는 각 측 정점 의 간격 은 , 가능 한 경우 에 는 압흔 의 4 배 이상 이 거리 로 하 는 것 이 바람직 하 다 . 본 명세서 에 있 어서 「 압흔 의 4 배 이상 의 거리 」 란 , 비커스 경도 의 측정 시 에 다이아몬드 압자 에 의해 발생 한 압흔 의 직사각 형상 개구 에서 의 대각선 의 길이 의 4 배 이상 의 거리 를 의미 하 는 것 이 다 . 어떤 판 두께 방향 위치 에서 의 평균 비커스 경도 가 , 마찬가지 로 측정 한 판 두께 1 / 2 위치 에서 의 평균 비커스 경도 의 0 . 90 배 이하 로 되 었 을 때 , 그 위치 부터 표면 측 을 표층 연화부 라 정의 한다 . 이 와 같이 하 여 정의 된 표층 연화부 내 에서 랜덤 하 게 10 점 의 비커스 경도 를 측정 하 고 , 그것 들 의 평균값 을 산출 함 으로써 표층 연화부 의 평균 비커스 경도 가 결정 된다 . 표층 연화부 의 평균 비커스 경도 는 , 판 두께 1 / 2 위치 의 평균 비커스 경도 의 0 . 60 배 초과 0 . 90 배 이하 에서 보다 굽 힘 성 이 향상 된다 . 더욱 바람직 하 게 는 0 . 60 배 초과 0 . 85 배 이하 , 더욱 바람직 하 게 는 0 . 60 배 초과 0 . 80 배 이하 이 다 .